(57)【特許請求の範囲】
【請求項１】
第１の電子部品の第１の電極の上面を有機酸に曝す工程と、
有機酸に曝した前記第１の電極の前記上面に紫外線を照射する工程と、
前記第１の電極と、第２の電子部品の第２の電極とを加熱しながら互いに押圧して接合する工程と、
を有することを特徴とする電子装置の製造方法。
【請求項２】
前記第１の電極と前記第２の電極とを接合する工程の前に、前記第１の電子部品と前記第２の電子部品とを仮止め材により仮止めする工程を更に有することを特徴とする請求項１に記載の電子装置の製造方法。
【請求項３】
前記仮止め材として、前記第１の電極と前記第２の電極とを接合する工程における熱で揮発、溶融、又は分解する材料を使用することを特徴とする請求項２に記載の電子装置の製造方法。
【請求項４】
前記有機酸に曝す工程の前に、前記第１の電極の前記上面を熱酸化する工程を更に有することを特徴とする請求項１乃至請求項３のいずれか１項に記載の電子装置の製造方法。
【請求項５】
前記第１の電極と前記第２の電極とを接合する工程は、酸素を排除した雰囲気中、又は有機酸を含む雰囲気中で行われることを特徴とする請求項１乃至請求項４のいずれか１項に記載の電子装置の製造方法。
【請求項６】
前記第１の電極と第２の電極とを接合する工程において、前記紫外線の照射によって前記第１の電極の前記上面に形成された変質層の再結晶温度よりも高い温度に、前記第１の電極と前記第２の電極とを加熱することを特徴とする請求項１乃至請求項５のいずれか１項に記載の電子装置の製造方法。
【請求項７】
前記第１の電極の上面を有機酸に曝す工程の前に、該上面に切削加工を施す工程を更に有することを特徴とする請求項１乃至請求項６のいずれか１項に記載の電子装置の製造方法。
【請求項８】
チャンバーと、
前記チャンバー内に設けられ、電極を有する電子部品を載置するステージと、
前記チャンバーに接続され、前記チャンバー内に有機酸を供給する供給部と、
前記チャンバー内に設けられ、前記電極に紫外線を照射する紫外線ランプとを備え、
前記供給部は、前記チャンバー内に前記有機酸を供給し、
前記紫外線ランプが、前記電極の上面に前記紫外線が照射される位置に設けられ、前記供給部からの前記有機酸の供給が停止して、前記チャンバーから前記有機酸を排気した後に、前記紫外線を照射することを特徴とする電子装置の製造装置。
【請求項９】
第１の電子部品が備える第１の電極と、第２の電子部品が備える第２の電極の少なくとも一方の表面を有機酸に曝す第１のチャンバーと、
前記第１のチャンバーに連結され、前記第１のチャンバーで前記第１の電極と前記第２の電極の少なくとも一方の表面を前記有機酸に曝した後に、前記有機酸に曝した前記第１の電極と前記第２の電極の少なくとも一方に紫外線を照射する第２のチャンバーと、
前記第２のチャンバーに連結され、前記第１の電極と前記第２の電極とを位置合わせするボンダーと、
前記ボンダーに連結され、前記第１の電子部品と前記第２の電子部品とを加熱しながら互いに押圧する第３のチャンバーと、
を有することを特徴とする電子装置の製造装置。
【発明の詳細な説明】
【技術分野】
【０００１】
本発明は、電子装置の製造方法及び電子装置の製造装置に関する。
【背景技術】
【０００２】
回路基板に半導体素子を実装する方法の一つとしてフリップチップ実装がある。このフリップチップ実装では、回路基板と半導体素子の各々の表面に形成されたはんだバンプをリフローして互いに接続することにより、回路基板と半導体素子とを電気的かつ機械的に接続する。
【０００３】
但し、はんだバンプの微細化が進むと、隣接するはんだバンプ同士の間隔が狭くなり、リフローによって溶融したはんだバンプ同士が電気的にショートするおそれがある。更に、微細化によってはんだバンプの直径が小さくなると、はんだバンプを流れる電流密度が増大し、電流に沿ってはんだ材料が流れるエレクトロマイグレーションの発生が顕著となるおそれもある。
【０００４】
そこで、このような問題を回避するために、はんだバンプを用いた接続方法に代えて、銅バンプ等の電極同士を熱圧着することにより各電極の金属材料を固相拡散させ、電極同士を接合する方法が提案されている。このような接合方法は、固相拡散接合法とも呼ばれる。
【０００５】
固相拡散接合法によれば、はんだバンプとは異なり電極をリフローして溶融させる必要がないため、隣接する電極の間隔を狭めてもこれらの電極が電気的にショートする危険性がなく、電子装置の微細化に有利である。
【０００６】
しかしながら、固相拡散接合法では、電極同士の原子の拡散を促すために高い温度と大きな圧力とを半導体素子に印加するため、半導体素子がダメージを受けるおそれがある。
【先行技術文献】
【特許文献】
【０００７】
【特許文献１】特開平０４−３０９４７４号公報
【特許文献２】特開平０５−１３１２７９号公報
【発明の概要】
【発明が解決しようとする課題】
【０００８】
電子装置の製造方法及び電子装置の製造装置において、電子部品が受けるダメージを低減することを目的とする。
【課題を解決するための手段】
【０００９】
以下の開示の一観点によれば、第１の電子部品の第１の電極の上面を有機酸に曝す工程と、有機酸に曝した前記第１の電極の前記上面に紫外線を照射する工程と、前記第１の電極と、第２の電子部品の第２の電極とを加熱しながら互いに押圧して接合する工程とを有する電子装置の製造方法が提供される。
【００１１】
また、その開示の別の観点によれば、チャンバーと、前記チャンバー内に設けられ、電極を有する電子部品を載置するステージと、前記チャンバーに接続され、前記チャンバー内に有機酸を供給する供給部と、前記チャンバー内に設けられ、前記電極に紫外線を照射する紫外線ランプとを備え、前記供給部は、前記チャンバー内に前記有機酸を供給し、前記紫外線ランプが、前記電極の上面に前記紫外線が照射される位置に設けられ、前記供給部からの前記有機酸の供給が停止して、前記チャンバーから前記有機酸を排気した後に、前記紫外線を照射する電子装置の製造装置が提供される。
【００１２】
そして、その開示の更に別の観点によれば、第１の電子部品が備える第１の電極と、第２の電子部品が備える第２の電極の少なくとも一方の表面を有機酸に曝す第１のチャンバーと、前記第１のチャンバーに連結され、前記第１のチャンバーで前記第１の電極と前記第２の電極の少なくとも一方の表面を前記有機酸に曝した後に、前記有機酸に曝した前記第１の電極と前記第２の電極の少なくとも一方に紫外線を照射する第２のチャンバーと、前記第２のチャンバーに連結され、前記第１の電極と前記第２の電極とを位置合わせするボンダーと、前記ボンダーに連結され、前記第１の電子部品と前記第２の電子部品とを加熱しながら互いに押圧する第３のチャンバーとを有する電子装置の製造装置が提供される。
【発明の効果】
【００１３】
以下の開示によれば、有機酸に曝された第１の電極の上面に紫外線を照射することにより当該上面にアモルファス層や微結晶層等の変質層を形成し、その変質層を介して第１の電極と第２の電極とを接合する。その変質層は、結晶状態にある層と比較して再結晶温度が低く柔軟であるため、第１の電極と第２の電極とを接合する際の温度と荷重とを低減でき、ひいては第１の電子部品と第２の電子部品に加わるダメージを低減できる。
【図面の簡単な説明】
【００１４】
【図１】図１は、固相拡散接合法による電子部品の接合工程を示す断面図である。
【図２】図２（ａ）〜（ｃ）は、第１の電極と第２の電極との接合途中の拡大断面図である。
【図３】図３は、第１実施形態で使用する電子装置の製造装置の構成図である。
【図４】図４（ａ）〜（ｃ）は、第１実施形態に係る電子装置の製造途中の断面図（その１）である。
【図５】図５（ａ）〜（ｃ）は、第１実施形態に係る電子装置の製造途中の断面図（その２）である。
【図６】図６（ａ）、（ｂ）は、第１実施形態に係る電子装置の製造途中の断面図（その３）である。
【図７】図７（ａ）〜（ｃ）は、第１実施形態に係る電子装置の製造途中の断面図（その４）である。
【図８】図８は、第１実施形態で製造された電子装置の断面図である。
【図９】図９（ａ）〜（ｃ）は第２実施形態に係る電子装置の製造途中の断面図（その１）である。
【図１０】図１０は第２実施形態に係る電子装置の製造途中の断面図（その２）である。
【図１１】図１１は、第２実施形態の実験結果について説明するための図である。
【図１２】図１２は、第３実施形態に係る電子装置の製造装置の断面図である。
【図１３】図１３（ａ）は、第４実施形態に係る電子装置の製造装置の平面図であり、図１３（ｂ）はその断面図である。
【図１４】図１４（ａ）〜（ｃ）は第４実施形態に係る電子部品の製造方法を示す断面図（その１）である。
【図１５】図１５（ａ）、（ｂ）は第４実施形態に係る電子部品の製造方法を示す断面図（その２）である。
【図１６】図１６（ａ）、（ｂ）は第４実施形態に係る電子部品の製造方法を示す断面図（その３）である。
【図１７】図１７は、本実施形態に係る電子装置の製造装置の断面図である。
【図１８】図１８（ａ）〜（ｃ）は、第６実施形態に係る電子装置の製造途中の断面図（その１）である。
【図１９】図１９（ａ）、（ｂ）は、第６実施形態に係る電子装置の製造途中の断面図（その２）である。
【発明を実施するための形態】
【００１５】
本実施形態の説明に先立ち、本実施形態の基礎となる予備的事項について説明する。
【００１６】
図１は、固相拡散接合法による電子部品の接合工程を示す断面図である。
【００１７】
この例では、第１の電子部品３０と第２の電子部品４０とを接合する場合について説明する。
【００１８】
これらの電子部品のうち、第１の電子部品３０は回路基板であって、第１のシリコン基材３１の表面に第１の電極パッド３４ａと第１のパッシベーション膜３３ａとを形成してなる。
【００１９】
第１の電極パッド３４ａの上には、電解めっき法により銅を材料とする柱状の第１の電極３５ａが形成される。柱状の電極は、バンプ電極又はポスト電極と呼ばれることもある。
【００２０】
一方、第２の電子部品４０は半導体素子であって、第２のシリコン基材３２の表面に第２の電極パッド３４ｂと第２のパッシベーション膜３３ｂとを形成してなる。その第２の電極パッド３４ｂの上には、電解めっきより形成された銅を材料とする柱状の第２の電極３５ｂが形成される。
【００２１】
第２の電極３５ｂの大きさは特に限定されないが、この例では平面視したときの第２の電極３５ｂの形状を一辺が約１０μmの正方形とする。
【００２２】
そして、第２の電子部品４０をフェイスダウンの状態で第１の電子部品３０と対向させた状態で、不図示のフリップチップボンダーによって第１の電極３５ａと第２の電極３５ｂとの位置合わせを行う。
【００２３】
なお、この位置合わせを容易にするために、第１の電極３５ａは第２の電極３５ｂよりも大きくするのが好ましいく、この例では平面視したときの第１の電極３５ａの形状を一辺が約１５μmの正方形とする。
【００２４】
図２（ａ）〜（ｃ）は、図１の第１の電極３５ａと第２の電極３５ｂとの接合途中の拡大断面図である。
【００２５】
図２（ａ）に示すように、接合前においては、第１の電極３５ａ及び第２の電極３５ｂの各々には複数の銅の結晶粒３６が形成されている。そして、第１の電極３５ａ及び第２の電極３５ｂの上面は、相互の密着性を確保するべく、ＣＭＰ（Chemical Mechanical Polishing）法により予め平坦化されている。このＣＭＰ法により、第１の電極３５ａ及び第２の電極３５ｂの各々の上面には上記の結晶粒３６が表出する。
【００２６】
次に、図２（ｂ）に示すように、上記のフリップチップボンダーからの熱によって第１の電極３５ａと第２の電極３５ｂの各々を加熱しながらこれらの電極を互いに押圧する。
【００２７】
ここで、加熱温度が低かったり押圧時の荷重が弱かったりすると、第１の電極３５ａと第２の電極３５ｂの電極との境界部分で両者の結晶粒３６が不連続の状態となり、これらの電極が容易に分離してしまう。そこで、この境界部分の結晶粒３６を一体化させて接合するために、本工程では、銅の結晶粒３６の再結晶温度である３００℃よりも高い温度に第１の電極３５ａと第２の電極３５ｂとを加熱し、さらに一つのバンプあたり２０ｇｆ以上の荷重で十分に押圧する。
【００２８】
このような条件で加熱と押圧とを行うことで、図２（ｃ）に示すように第１の電極３５ａと第２の電極３５ｂとの境界付近の結晶粒が３６一体化し、第１の電極３５ａと第２の電極３５ｂとを機械的に強固に接続することができる。
【００２９】
しかしながら、この方法では、上記のように３００℃という高温と２０ｇｆ以上の荷重によって第１の電子部品３０と第２の電子部品４０とがダメージを受けるおそれがある。
【００３０】
以下、実施形態について、添付の図面を参照して説明する。
【００３１】
（第１実施形態）
図３は、第１実施形態で使用する電子装置の製造装置の構成図である。
【００３２】
本実施形態に係る電子装置の製造装置２０は、第１のチャンバー２１と、第２のチャンバー２４と、フリップチップボンダー２５と、第３のチャンバー２６とを備え、これらの間に搬送部２３ａ〜２３ｃが設けられている。
【００３３】
第１のチャンバー２１には有機酸供給部２２が接続されており、有機酸を含んだガスが第１のチャンバー２１に供給される。また、第１のチャンバー２１、第２のチャンバー２４及び第３のチャンバー２６の各々には不図示の真空ポンプが接続されており、これらのチャンバー内が減圧可能となっている。
【００３４】
なお、第１〜第３のチャンバー２１、２４、２６と搬送部２３ａ〜２３ｃとの間には不図示のバルブが設けられており、そのバルブによって第１〜第３のチャンバー２１、２４、２６の内部の気密性が維持される。
【００３５】
本実施形態では、この電子装置の製造装置２０を用いることにより、図１に示した第１の電子部品３０と第２の電子部品４０の各々を以下のようにして互いに電気的かつ機械的に接続する。
【００３６】
図４〜図７は、本実施形態に係る電子装置の製造途中の断面図である。
【００３７】
まず、図４（ａ）に示すように、第１のチャンバー２１内のステージ２１ｃ上に上記の第１の電子部品３０と第２の電子部品４０とを載置する。
【００３８】
なお、以下では第１の電子部品３０と第２の電子部品４０の各々がウエハから切り出されて個片化されている場合を例にして説明するが、ウエハレベルで以下の工程を行ってもよい。更に、第１の電子部品３０と第２の電子部品４０の一方をウエハ状態とし、他方をチップに個片化した状態で以下の工程を行ってもよい。
【００３９】
そして、この状態でガス導入口２１ａから有機酸を含んだガスを供給しながら、チャンバー２１内の余分なガスをガス排出口２１ｂから外部に排出する。
【００４０】
第１のチャンバー２１に導入されるガスは有機酸供給部２２で生成される。有機酸供給部２２は、例えば窒素などの不活性ガスを封入したボンベ２２ａと、液体の有機酸２２ｃを収容する容器２２ｃとを備え、不活性ガスのバブリングによって有機酸を含んだガスを発生させる。
【００４１】
特に限定されないが、本実施形態では有機酸として蟻酸を用いる。なお、蟻酸に代えて、酢酸やシュウ酸等のカルボン酸を有機酸として用いてもよい。
【００４２】
図４（ｂ）に示すように、有機酸に曝す直前の第１の電極３５ａの上面は、銅が自然酸化したことにより厚さが５ｎｍ〜１０ｎｍ程度の銅の酸化膜１で覆われている。なお、このような自然酸化膜に代えて、酸化膜１として銅の熱酸化膜を自然酸化膜よりも厚い厚さ、例えば１０ｎｍ〜１５０ｎｍ程度の厚さに形成してもよい。
【００４３】
このように酸化膜１が形成された第１の電極３５ａの上面を上記のように蟻酸に曝すと、酸化膜１の組成に応じ、以下の反応式（１）、（２）のいずれかの反応が進む。
【００４４】
ＣｕＯ  ＋  ２ＨＣＯＯＨ  →  Ｃｕ（ＨＣＯＯ）2  ＋  Ｈ2Ｏ・・・（１）
ＣｕＯ2＋  ２ＨＣＯＯＨ  →  Ｃｕ（ＨＣＯＯ）2  ＋Ｈ2＋Ｏ2・・・（２）
上記の反応により、図４（ｃ）に示すように、第１の電極３５ａの上面に蟻酸銅を含む有機酸金属膜２が形成される。
【００４５】
なお、上記の反応をより迅速に進めるために、第１のチャンバー２１に内蔵した不図示のヒーターによって第１の電極３５ａを１２０℃程度に加熱することが好ましい。
【００４６】
但し、後述のように本実施形態では有機酸金属膜２から銅のアモルファス層や微結晶層等の銅の変質層を形成する。そのため、その銅の変質層の形成が阻害されないように、本工程における加熱温度は、アモルファス状態又は微結晶状態の銅の再結晶化温度である１３０℃よりも低い温度とするのが好ましい。
【００４７】
また、第１のチャンバー２１内の圧力も特に限定されないが、酸化膜１として自然酸化膜を形成した場合には、酸化膜１の膜厚が薄いため減圧下においても酸化膜１の全体を有機酸金属膜２にすることができる。本実施形態では、第１のチャンバー２１内の圧力を約６００mTorr程度の減圧雰囲気とし、３０分間本工程を行う。
【００４８】
一方、酸化膜１として自然酸化膜よりも厚い熱酸化膜を形成する場合は、大気圧よりも高い圧力下で蟻酸に酸化膜１を曝すことで、酸化膜１の全体を確実に有機酸金属膜２とすることができる。
【００４９】
なお、第２の電極３５ｂ（図４（ａ）参照）の上面についても、上記と同様の反応により有機酸金属膜２が形成される。
【００５０】
次に、図５（ａ）に示すように、第１の電子部品３０及び第２の電子部品４０を、搬送部２３ａ（図３参照）を用いて第２のチャンバー２４に搬送する。
【００５１】
図５（ａ）に示すように、第２のチャンバー２４は紫外線ランプ２４ｂとステージ２１ｃとを備えており、第１の電子部品３０と第２の電子部品４０の各々がそれらの電極３５ａ、３５ｂを上にしてステージ２４ｃの上に載置される。
【００５２】
これにより、第１の電極３５ａと第２の電極３５ｂの各々の上面が、紫外線ランプ２４ｂで発生した紫外線に照射されることになる。
【００５３】
紫外線ランプ２４ｂの光源は特に限定されない。但し、有機酸金属膜２中の蟻酸銅を効率的に分解するために、蟻酸銅を分解し得る波長よりも短い波長、例えば波長が１７２ｎｍのエキシマランプを紫外線ランプ２４ｂとして用いるのが好ましい。なお、この波長の紫外線は、真空紫外光（Vacuum Ultra Violet: VUV）とも呼ばれる。
【００５４】
その紫外線は、図５（ｂ）に示すように有機酸金属膜２に照射される。その結果、以下の反応式（３）に従って有機酸金属膜２が分解される。
【００５５】
Ｃｕ（ＨＣＯＯ）2  →  Ｃｕ  ＋  ＣＯ  ＋  ＣＯ2  ＋  Ｈ2・・・（３）
この反応により、図５（ｃ）に示すように、結晶性のないアモルファス状態又は微結晶状態の銅を含む銅の変質層３が第１の電極３５ａの上面に形成される。
【００５６】
なお、紫外線の照射時間は特に限定されないが、本実施形態では５分〜１５分程度の時間だけ紫外線を照射する。
【００５７】
更に、反応式（３）による分解反応を促進すべく、第１の電極３５ａの温度を室温（２０℃）〜１５０℃程度の温度に加熱するのが好ましい。
【００５８】
但し、アモルファス状態又は微結晶状態の変質層３の再結晶温度は１３０℃であるため、これよりも高い温度で本工程を行うと変質層３が結晶化してしまう。そのため、紫外線を照射している際の第１の電極３５ａの加熱温度は、アモルファス状態又は微結晶状態の銅の再結晶化温度である１３０℃未満、例えば１２０℃程度とするのが好ましい。
【００５９】
第２の電極３５ｂについても、図４（ａ）〜図５（ｃ）と同様の工程で、上面に銅の変質層３を形成する。
【００６０】
その後、図６（ａ）に示すように、第１の電子部品３０と第２の電子部品４０とをフリップチップボンダー２５（図３参照）に搬送する。そして、そのフリップチップボンダー２５において、第１の電極３５ａと第２の電極３５ｂとを位置合わせした後、一つの電極あたり５ｇｆ〜１０ｇｆの荷重を加えながら、第１の電極３５ａと第２の電極３５ｂとを１００℃に加熱してその各々を仮付けする。
【００６１】
図６（ｂ）は、本工程を終了後の拡大断面である。図６（ｂ）に示すように、仮付け直後においては、第１の電極３５ａと第２の電極３５ｂの各々の変質層３は一体化してない。
【００６２】
また、仮付を行う前に、第１の電極３５ａと第２の電極３５ｂの各々の変質層３の表面を紫外線に曝すことにより、変質層３の表面の有機物を分解して除去し、当該表面を清浄化するのが好ましい。なお、紫外線に代えて変質層３を酸素プラズマに曝すことにより、有機物を酸化して除去してもよい。
【００６３】
このように有機物を除去することにより、有機物が原因で第１の電極３５ａと第２の電極３５ｂとの接合強度が低下するのを防止できる。
【００６４】
なお、清浄化を促すために、紫外線や酸素プラズマを照射しているときに第１の電極３５ａと第２の電極３５ｂを室温よりも高い温度に加熱してもよい。但し、変質層３の再結晶化を防止するため、加熱時の第１の電極３５ａと第２の電極３５ｂの温度の上限を、変質層３内のアモルファス状態又は微結晶状態の銅の再結晶化温度である１３０℃未満、例えば１２０℃程度とするのが好ましい。
【００６５】
次に、図７（ａ）に示すように、互いに仮付けされた第１の電子部品３０及び第２の電子部品４０を第３のチャンバー２６に搬送する。
【００６６】
図７（ａ）に示すように、第３のチャンバー２６は、第１の電子部品３０及び第２の電子部品４０を載置するステージ２６ｃと、そのステージ２６ｃに対向して配置されたプレス板２６ｂとを備える。
【００６７】
プレス板２６ｂにはプレス部２６ａが接続されており、プレス部２６ａからの荷重により、プレス板２６ｂとステージ２６ｃとの間に配置された第１の電子部品３０及び第２の電子部品４０が押圧される。押圧時の荷重は特に限定されないが、本実施形態では一つの電極あたり例えば１０ｇｆの荷重を加えるものとする。
【００６８】
そして、これと同時に、第１の電子部品３０及び第２の電子部品４０を変質層３の再結晶温度よりも高い１５０℃〜２５０℃に１０分〜３０分程度の時間だけ加熱する。なお、この加熱は、ステージ２６ｃに内蔵された不図示のヒーターにより行われる。
【００６９】
図７（ｂ）はこのように押圧を開始した直後の第１の電極３５ａと第２の電極３５ｂの断面図である。
【００７０】
図７（ｂ）に示すように、第１の電極３５ａと第２の電極３５ｂの各々の上面の変質層３は柔軟なため、図１の場合よりも少ない荷重でも容易に変形して相互に隙間なく密着する。
【００７１】
特に、酸化膜１（図４（ｂ）参照）として熱酸化膜を形成する場合には変質層３が十分に厚いため、変質層３の変形が容易となり、第１の電極３５ａと第２の電極３５ｂとの密着性が更に良好となる。
【００７２】
また、本工程では、変質層３の再結晶温度よりも高い温度に当該変質層３を加熱するため、各変質層３の境界部分が一体化しながら銅の結晶が成長する。
【００７３】
その結果、図７（ｃ）に示すように、各変質層３が銅の結晶層３ｘとなり、その結晶層３ｘを介して第１の電極３５ａと第２の電極３５ｂとが機械的に強固に接合される。
【００７４】
ここで、アモルファス状態や微結晶状態の銅が結晶化してなる結晶層３ｘにおいては、第１の電極３５ａや第２の電極３５ｂにおけるのと比較して銅の結晶粒サイズが小さくなる。本実施形態の場合、第１の電極３５ａや第２の電極３５ｂにおける銅の結晶粒３６の平均直径が約５μm程度であるのに対し、結晶層３ｘにおける銅の結晶粒３ｙの平均直径はこれよりも小さい１μm〜３μm程度となる。
【００７５】
更に、第１の電極３５ａと結晶層３ｘの界面においては、両者における銅の結晶粒の方位が不連続になることもある。これと同様のことが第２の電極３５ｂと結晶層３ｘとの界面においても生じ得る。
【００７６】
なお、このように第１の電極３５ａと第２の電極３５ｂとを接合する前に、これらの電極の上面を蟻酸等の有機酸を含むガスに曝すことにより、これらの電極の表面の酸化膜を予め除去してもよい。
【００７７】
これにより、第１の電極３５ａと第２の電極３５ｂの接合界面に酸化膜が形成されるのを抑制でき、その酸化膜が原因で第１の電極３５ａと第２の電極３５ｂとの接合が阻害されるのを防止できる。
【００７８】
また、接合界面に酸化膜が形成される危険性を更に低減するために、第３のチャンバー２６内の雰囲気を、酸素を排除した不活性ガスの雰囲気や真空雰囲気とし、第１の電極３５ａと第２の電極３５ｂとを接合してもよい。
【００７９】
なお、第３のチャンバー内の雰囲気を蟻酸等の有機酸を含む雰囲気とし、第１の電極３５ａと第２の電極３５ｂとの接合界面に酸化膜が形成されるのをその有機酸によって防止してもよい。
【００８０】
以上により、本実施形態に係る電子装置の製造方法の基本工程が終了する。
【００８１】
図８は、このようにして製造された電子装置５９の断面図である。
【００８２】
上記した本実施形態によれば、結晶化した銅よりも再結晶温度が低く柔軟な銅の変質層３を介して第１の電極３５ａと第２の電極３５ｂとを接合する。そのため、変質層３を形成しない場合と比較して、第１の電極３５ａと第２の電極３５ｂの各々の加熱温度や荷重を低減することができると共に、これらの電極を短時間で接合できる。
【００８３】
その結果、第１の電極３５ａと第２の電極３５ｂの接合時に第１の電子部品３０や第２の電子部品４０が受ける熱的ダメージや機械的ダメージを低減できる。
【００８４】
更に、このように第１の電極３５ａと第２の電極３５ｂとを短時間で接合できるため、電子装置の製造工程のスループットが向上すると共に、その製造時における消費電力を削減して環境負荷を低減することもできる。
【００８５】
また、有機酸金属膜２や変質層３の形成をドライ雰囲気で行うことができるので、ウエット用の製造装置を用意する必要がなく、簡便なプロセスで電子装置を製造することができる。
【００８６】
なお、本実施形態は上記に限定されない。例えば、上記では、第１の電極３５ａと第２の電極３５ｂの双方に変質層３を形成したが、これらの電極の一方のみに変質層３を形成してもよい。
【００８７】
更に、上記では、第１の電子部品３０として回路基板を用い、第２の電子部品４０として半導体素子を用いたが、接続の対象となる電子部品の組み合わせはこれに限定されない。例えば、回路基板である第１の電子部品３０同士を接続したり、半導体素子である第２の電子部品４０同士を接続したりしてもよい。これについては後述の各実施形態でも同様である。
【００８８】
更に、図３では各チャンバー２１、２４、２６とフリップチップボンダー２５の全てを搬送部２３ａ〜２３ｃで連結した例を示したが、これらの全てを連結させなくてもよい。例えば、フリップチップボンダー２５において第１の電子部品３０と第２の電子部品４０と仮付けした後、これらの電子部品を第３のチャンバー２６に搬送する前に、第１の電子部品３０と第２の電子部品４０とを大気に暴露してもよい。暴露時間が１０時間以内となるように管理すれば、第１の電子部品３０と第２の電子部品４０との接合強度は劣化せず、これらの電子部品の信頼性に影響は出ない。
【００８９】
（第２実施形態）
第１実施形態では、酸化膜１（図４（ｂ））を利用してアモルファス状態や微結晶状態の銅の変質層３（図５（ｃ））を形成した。
【００９０】
これに対し、本実施形態では、機械加工を併用することで変質層を第１実施形態よりも厚く形成する。
【００９１】
図９〜図１０は第２実施形態に係る電子装置の製造途中の断面図である。なお、図９〜図１０において、第１実施形態で説明したのと同じ要素には第１実施形態におけるのと同じ符号を付し、以下ではその説明を省略する。
【００９２】
まず、図９（ａ）に示すように、ダイヤモンドバイト７０により第１の電極３５ａの表面を切削することにより、第１の電極３５ａの表面にアモルファス状態又は微結晶状態の銅の変質層７３を形成する。
【００９３】
本実施形態では、ダイヤモンドバイト７０を例えば周速１５ｍ／秒〜２０ｍ／秒で回転させながら、一回転あたりダイヤモンドバイト７０を基板横方向に約２０μｍづつ移動させる条件で第１の電極３５ａ表面を切削する。
【００９４】
このような機械加工によって第１の電極３５ａの表面の銅の結晶が乱れるため、図９（ｂ）に示すように、第１の電極３５ａの表層から１００ｎｍ〜２００ｎｍの深さの範囲に結晶構造を持たない銅の変質層７３が形成される。
【００９５】
なお、これと同様の方法を用いることで、図９（ｃ）のように第２の電極３５ｂの表層にも銅の変質層７３を形成する。
【００９６】
そして、第１実施形態で説明した図４（ａ）〜図５（ｃ）の工程を行うことにより、図１０に示す断面構造を得る。図１０に示すように、第１の電極３５ａと第２の電極３５ｂの各々において、上記の機械加工に由来する変質層７３の上に、UV照射（図５（ｂ）参照）によって有機酸金属膜２から得られた変質層３が形成されることになる。
【００９７】
この後は、第１実施形態の図７（ａ）〜（ｃ）の工程を行うことにより、図８に示した電子装置の基本構造を完成させる。
【００９８】
以上説明した本実施形態によれば、機械加工に由来する銅の変質層７３を形成することによって、酸化膜１に由来する銅の変質層３のみを形成する第１実施形態よりも変質層の全体を厚くすることができる。これにより、第１の電極３５ａと第２の電極３５ｂとを接合する際に変質層が変形する余地が更に増え、柔軟な変質層３、７３によって第１の電極３５ａと第２の電極３５ｂとを更に良好に密着させることが可能となる。
【００９９】
次に、本実施形態の実験結果について説明する。
【０１００】
その実験では、本実施形態で作製した電子装置５９（図８参照）のダイシェア強度について調査をした。ダイシェア強度は、第２の電子部品４０に基板横方向の力を加えたときに、第１の電極３５ａと第２の電極３５ｂとがこれらの界面から剥離する最大の力として定義される。
【０１０１】
この実験結果を図１１に示す。
【０１０２】
図１１において、横軸は、図７（ｂ）の工程における第１の電極３５ａと第２の電極３５ｂの加熱温度を示す。そして、その縦軸は上記のダイシェア強度を示す。
【０１０３】
図１１におけるグラフAは、本実施形態で得られた結果を表す。そして、グラフBは、図９（ａ）の機械加工のみを行い、図１０の酸化膜１に由来する変質層３の形成を省略した場合の結果を表す。更に、グラフCは、機械加工（図９（ａ））も変質層３の形成（図１０）も行わずに第１の電極３５ａと第２の電極３５ｂとを直接接合した比較例の結果を表す。
【０１０４】
上記のダイシェア強度は、第１の電極３５ａと第２の電極３５ｂとの界面の状態に依存する。
【０１０５】
例えば、ダイシェア強度が０g/chip〜３０００g/chip程度と小さい領域Iでは第１の電極３５ａと第２の電極３５ｂとの間に明確な界面が存在し、第１の電極３５ａと第２の電極３５ｂとの接合強度が弱くなる。
【０１０６】
また、ダイシェア強度が３０００g/chip〜７０００g/chip程度の領域IIでは、各電極の間の界面が消失し、第１の電極３５ａと第２の電極３５ｂとが略一体化する。但し、この領域IIは各電極が完全には一体化していると言える程ダイシェア強度は高くなく、各電極の間に既述のような結晶層３ｘが形成される。
【０１０７】
一方、ダイシェア強度が７０００g/chip〜１２０００g/chip程度の領域IIIでは第１の電極３５ａと第２の電極３５ｂとが略完全に一体化し、これらの間に結晶層３ｘは存在しないと考えられる。
【０１０８】
図１１に示されるように、同一の接合温度では、グラフA〜Cのうち比較例に係るグラフCの値が最も小さい。
【０１０９】
また、機械加工のみを施したグラフBでは、比較例よりもダイシェア強度が高められているものの、１７５℃の接合温度では十分なダイシェア強度が得られていない。
【０１１０】
これに対し、本実施形態に係るグラフAでは、１７５℃におけるダイシェア強度が、機械加工のみの場合の約２倍にもなっている。
【０１１１】
このことから、本実施形態のように機械加工とUV照射とを併用することが、１７５℃程度の低温における接合強度の向上に有用であることが確認できた。このように１７５℃程度の低温で十分な接合強度が得られるため、本実施形態では第１の電極３５ａと第２の電極３５ｂとを接合するのにこれらを高い温度に加熱する必要がなく、第１の電子部品３０と第２の電子部品４０が熱によるダメージを受け難くなる。
【０１１２】
（第３実施形態）
第１実施形態では、図３に示したように、有機酸用の第１のチャンバー２１と紫外線照射用の第２のチャンバー２４を用いた。
【０１１３】
これに対し、本実施形態では、一つのチャンバー内において第１の電子部品３０と第２の電子部品４０を有機酸と紫外線の各々に曝すことができる電子装置の製造装置について説明する。
【０１１４】
図１２は、本実施形態に係る電子装置の製造装置の断面図である。
【０１１５】
図１２に示すように、本実施形態に係る電子装置の製造装置６０は、チャンバー２９と、その中に収容されたステージ２９ｆとを有する。そして、ステージ２９ｆの上方には耐熱ガラス製の窓２９ｃが設けられており、この窓２９ｃによってチャンバー２９が二つの部屋に仕切られる。これらの部屋のうち、窓２９ｃの上方の部屋は、紫外線ランプ２９ａを収容する収容部２９ｂとして供される。
【０１１６】
一方、窓２９ｃの下方の部屋には、有機酸供給部２２と接続されたガス導入口２９ｄとガス排出口２９ｅとが設けられる。なお、ステージ２９ｆには不図示のヒーターが内蔵されており、第１の電子部品３０や第２の電子部品４０を所定の温度に加熱することができる。
【０１１７】
このような電子装置の製造装置６０では、第１の電子部品３０と第２の電子部品４０の各々を、ガス導入口２９ｄから供給された蟻酸等の有機酸に曝すことで、有機酸金属膜２（図４（ｃ）参照）を形成することができる。
【０１１８】
更に、その有機酸金属膜２に紫外線ランプ２９ａの紫外線を照射することで、アモルファス状態や微結晶状態の銅の変質層３（図５（ｃ）参照）を形成することができる。
【０１１９】
このように、本実施形態では一つのチャンバー２９内で第１の電子部品３０と第２の電子部品４０の各々を紫外線と有機酸に曝すことができるので、第１実施形態と比較して装置構成が簡単になる。
【０１２０】
更に、このように一つのチャンバー２９のみを用いることにより、第１実施形態のように有機酸用の第１のチャンバー２１から紫外線用の第２のチャンバー２４に第１の電子部品３０等を搬送する必要がなくなるため、搬送時間を削減することが可能となる。
【０１２１】
しかも、窓２９ｃによって収容部２９ｂをステージ２９ｆから隔離したので、ステージ２９ｆからの輻射熱で紫外線ランプ２９ａが損傷するおそれがない。そのため、窓２９ｃがない場合と比較してステージ２９ｆの温度を高温にすることができ、広い温度範囲で第１の電子部品３０と第２の電子部品４０の各々に紫外線を照射することができる。
【０１２２】
なお、ステージ２９ｆに不図示の昇降機構を設けることにより、第１の電子部品３０と紫外線ランプ２９ａとの距離や、第２の電子部品４０と紫外線ランプ２９ａとの距離を調節できるようにしてもよい。この場合、第１の電子部品３０や第２の電子部品４０に照射される紫外線の強度が最も強くなるように上記の距離を調節することで、これらの電子部品に効率的に紫外線を照射することができる。
【０１２３】
（第４実施形態）
本実施形態では、以下のように第１の電子部品３０と第２の電子部品４０とを仮止め材で固定する。
【０１２４】
図１３（ａ）は、第４実施形態で使用する電子装置の製造装置の平面図である。
【０１２５】
図１３（ａ）に示すように、本実施形態に係る電子部品の製造装置５０は、第１のチャンバー５１と第２のチャンバー５２とを備える。
【０１２６】
第１のチャンバー５１と第２のチャンバー５２には一対の搬送レール５４が挿通されるており、その搬送レール５４の上には、その延在方向に沿って移動可能なステージ５５が設けられる。
【０１２７】
また、第１のチャンバー５１は、その側面に紫外線ランプ５６を備えるとともに、有機酸供給部２２に接続される。
【０１２８】
なお、第１のチャンバー５１と第２のチャンバー５２の各々の側面には、ステージ５５が出入り可能な不図示のバルブが設けられており、そのバルブによって第１のチャンバー５１と第２のチャンバー５２の内部の気密性が維持される。
【０１２９】
図１３（ｂ）は、この電子装置の製造装置の断面図である。
【０１３０】
図１３（ｂ）に示すように、第２のチャンバー５２は、プレス板５８とプレス部５７を備える。プレス部５７は伸縮可能であって、プレス部５７の伸縮運動によってプレス板５８が昇降する。
【０１３１】
また、第１のチャンバー５１と第２のチャンバー５２との間には、連絡部５３が設けられる。連絡部５３はその内部が気密にされており、ステージ５５上に載せられた電子部品を大気に曝すことなしに、その電子部品を第１のチャンバー５１から第２のチャンバー５２に移動させることができる。
【０１３２】
以下に、この製造装置５０を用いた電子装置の製造方法について説明する。
【０１３３】
図１４〜図１６は、本実施形態に係る電子装置の製造途中の断面図である。なお、図１４〜図１６において、第１実施形態で説明したのと同じ要素には第１実施形態におけるのと同じ符号を付し、以下ではその説明を省略する。
【０１３４】
まず、図１４（ａ）に示すように第１の電子部品３０を用意した後、図１４（ｂ）に示すように第１の電子部品３０の表面の上に仮止め材６１を付着させる。
【０１３５】
仮止め材６１の材料は特に限定されないが、加熱によって揮発、溶融、又は分解によりタック性を発現する材料であるのが好ましい。そのような材料としては、例えば、分子量が２０００程度のポリエチレングリコール（PEG2000）がある。このポリエチレングリコールは、融点が約５０℃であり室温では固体であるが、加熱してその一部を融解させることにより第１の電子部品３０に付着させることができる。
【０１３６】
また、ポリエチレングリコールに代えてポリプロピレングリコール、ブチルカルビトールアセテート、ポリエステル、又はポリヒドロキシポリエーテルを仮止め材６１として使用してもよい。更に、これらに代えて、ポリスルホン酸や酢酸ビニルとエチレンからなる共重合体を仮止め材６１として用いてもよい。また、１００℃〜２００℃程度で揮発する無水酢酸、無水コハク酸、及びアクリル酸メチル等も仮止め材６１として用いることができる。更に、１００℃程度の温度で分解し易いメチルメタクリレートやエチルメタクリレート等を仮止め材６１として用いてもよい。
【０１３７】
なお、仮止め材６１は、第１の電子部品３０をダイシングによりウエハから切り分ける前に付着させておくことが生産性の観点から好ましい。
【０１３８】
その後、図１４（ｃ）のように、不図示のフリップチップボンダーを用いて第１の電子部品３０の上に第２の電子部品４０を配置し、第１の電極３５ａと第２の電極３５ｂとの位置合わせを行う。
【０１３９】
そして、フリップチップボンダーからの熱を利用して、第２の電子部品４０を例えば１２０℃で１５秒間加熱することで仮止め材６１を溶融する。これにより、第１の電極３５ａと第２の電極３５ｂとの間に隙間が存在する状態で第１の電子部品３０と第２の電子部品が仮止めされる。
【０１４０】
次に、図１５（ａ）に示すように、第１の電子部品３０と第２の電子部品４０とをステージ５５の上に載置して第１のチャンバー５１内に搬送する。
【０１４１】
そして、ガス導入口５１ａを通じて第１のチャンバー５１内に蟻酸等の有機酸を含むガスを導入して、第１の電極３５ａ及び第２の電極３５ｂの上面を有機酸に曝す。これにより、第１の電極３５ａ及び第２の電極３５ｂの表面の自然酸化膜と有機酸とが反応して有機酸金属膜２（図４（ｃ）参照）が形成される。
【０１４２】
次に、有機酸を含むガスの導入を停止するとともに、ガス排気口５１ｂから内部のガスを排気する。
【０１４３】
そして、図１５（ｂ）に示すように、第１の電極３５ａ及び第２の電極３５ｂの横に設けられた紫外線ランプ５６から第１の電極３５ａと第２の電極３５ｂの各々の上面に紫外線を照射し、当該上面に銅の変質層３（図５（ｃ）参照）を形成する。
【０１４４】
本実施形態では、既述のように第１のチャンバー５１の側面に紫外線ランプ５６を設けたので、その紫外線ランプ５６により生成した紫外線が第１の電極３５ａと第２の電極３５ｂの隙間に入り、これらの電極の上面に確実に紫外線を照射することができる。
【０１４５】
なお、ステージ５５に不図示の回転機構と昇降機構とを設け、これらを駆動させて第１の電極３５ａと第２の電極３５ｂの各上面に均等に紫外線を照射してもよい。
【０１４６】
次に、図１６（ａ）に示すように、搬送レール５４に沿ってステージ５５を移動させることにより、第１の電子部品３０と第２の電子部品４０を第２のチャンバー５２に移動させる。
【０１４７】
そして、プレス板５８で第２の電子部品４０を押圧しながら、変質層３（図６（ｂ）参照）の再結晶温度である１３０℃よりも低い温度に第１の電極３５ａと第２の電極３５ｂとを加熱することにより、これらの電極を仮付けする。なお、この加熱は、プレス板５８又はステージ５５に内蔵されている不図示のヒーターにより行うことができる。
【０１４８】
その後、プレス板５８による押圧を維持しながら、ヒータの加熱温度を高めて第１の電子部品３０と第２の電子部品４０を１７０℃にまで加熱して、仮止め材６１のポリエチレングリコールを揮発させて除去する。
【０１４９】
その後、図１６（ｂ）に示すように、プレス板５８による押圧を続けながら、第１の電子部品３０と第２の電子部品４０の各々を１５０℃〜２５０℃に加熱する。そして、この状態を３０分程度保持することにより、変質層３（図６（ｂ）参照）を結晶化させて第１の電極３５ａと第２の電極３５ｂとを接合し、図８に示した電子装置５９を完成させる。
【０１５０】
以上説明した本実施形態によれば、仮止め材６１によって第１の電子部品３０と第２の電子部品４０とを仮止めした状態で、第１の電子部品３０と第２の電子部品４０の各々を有機酸や紫外線に曝す。そのため、第１の電子部品３０や第２の電子部品４０に個別に有機酸や紫外線を曝す場合と比較して、効率的に電子装置を製造することができる。
【０１５１】
更に、連絡部５３（図１３（ｂ）参照）内が気密に維持されるので、第１のチャンバー５１から第２のチャンバー５２への搬送途中で銅の変質層３が大気に曝されるのを防止できる。そのため、変質層３が再酸化されるのを抑制でき、酸化が原因で第１の電極３５ａと第２の電極３５ｂとの接合強度が低下するのを防止することが可能となる。
【０１５２】
なお、上記では仮止め材６１として加熱により揮発する材料を用いたが、仮止め材６１としてエポキシ樹脂ペーストやエポキシ樹脂フィルムを用いてもよい。この場合には、仮止め材６１は加熱によって揮発せず、アンダーフィル樹脂の一部として残すことができる。
【０１５３】
（第５実施形態）
第４実施形態では、図１３（ａ）、（ｂ）に示したように第１のチャンバー５１と第２のチャンバー５２を用いた。これに対し、本実施形態では、これらの二つのチャンバーの機能を一つにまとめた電子装置の製造装置について説明する。
【０１５４】
図１７は、本実施形態に係る電子装置の製造装置の断面図である。なお、図１７において、第４実施形態で説明したのと同じ要素には第４実施形態におけるのと同じ符号を付し、以下ではその説明を省略する。
【０１５５】
この製造装置８０は、チャンバー５３内に、紫外線ランプ５６、プレス部５７、プレス板５８を備える。そして、そのチャンバー５３には、ガス導入口５３ａを介して有機酸供給部２２から蟻酸等の有機酸を含むガスが供給される。
【０１５６】
更に、チャンバー５３内には、第１の電子部品３０を載置したステージ８１ｃが設けられる。
【０１５７】
これによれば、有機酸の供給、紫外線の照射、及び第１の電子部品３０への第２の電子部品４０の押圧といった複数の工程を一つの製造装置８０で行うことができ、装置構成が簡単となる。
【０１５８】
（第６実施形態）
第１実施形態では、第１の電極３５ａと第２の電極３５ｂの材料として銅を用いた。これに対し、本実施形態では、これらの電極の上に予めスズ層を形成しておく。
【０１５９】
図１８〜図１９は、本実施形態に係る電子装置の製造途中の断面図である。なお、図１８〜図１９において、第１実施形態で説明したのと同じ要素には第１実施形態におけるのと同じ符号を付し、以下ではその説明を省略する。
【０１６０】
まず、図１８（ａ）に示すように、第１の電極３５ａの上面にメッキ法によりスズ層６６等の低融点金属層を約２μｍ〜５μｍの厚さに形成する。そのスズ層６６を大気中に放置しておくと、スズ層６６の表面にＳｎＯ又はＳｎＯ2を含んだ酸化膜６７が形成される。
【０１６１】
次に、図１８（ｂ）に示すように、スズ層６６の上面を有機酸に曝す。ここでは、有機酸として蟻酸を用いるものとし、蟻酸と酸化膜６７とを約１２０℃の温度で約３０分間反応させる。これによりスズ層６６の表面に形成された自然酸化膜６７が以下の反応式（４）、（５）のいずれかに従って反応する。
【０１６２】
ＳｎＯ＋２ＨＣＯＯＨ→Ｓｎ（ＨＣＯＯ）2＋Ｈ2Ｏ・・・（４）
ＳｎＯ2＋２ＨＣＯＯＨ→Ｓｎ（ＨＣＯＯ）2＋Ｈ2＋Ｏ2・・・（５）
このような反応により、第１の電極３５ａの上面には、蟻酸スズを含む有機酸金属膜６８が形成される。なお、この時の加熱により、銅を材料とする第１の電極３５ａとスズ層６６の界面ではスズと銅の金属間化合物（Ｃｕ6Ｓｎ5）層６６ａが形成される。
【０１６３】
次に、上記の有機酸金属膜６８の表面に紫外線を照射する。これにより有機酸金属膜６８が下記の反応式（６）に従って分解される。
【０１６４】
Ｓｎ（ＨＣＯＯ）2→Ｓｎ＋ＣＯ＋ＣＯ2＋Ｈ2・・・（６）
この反応で生成したスズは、図１８（ｃ）に示すように結晶構造をもたないアモルファス状態又は微結晶状態のスズの変質層６９となる。
【０１６５】
第２の電極３５ｂについても、上記と同様の工程を行うことで、上面にスズの変質層６９を形成する。
【０１６６】
次に、図１９（ａ）に示すように、第１の電子部品３０と第２の電子部品４０とを不図示のフリップチップボンダーで位置合わせした後、第１の電子部品３０と第２の電子部品４０とを加熱した状態で互いに押圧する。ここでは、１５０℃の温度で５分間加熱と押圧とを行う。
【０１６７】
これにより、図１９（ｂ）に示すように、各変質層６９が結晶化すると共に、各スズ層６６同士が一体化して、第１の電極３５ａと第２の電極３５ｂが互いに接合される。なお、この時の加熱によって金属間化合物層６６ａがさらに厚く成長する。
【０１６８】
以上により、図８に示したような電子装置５９の基本構造が完成する。
【０１６９】
上記した本実施形態によれば、低融点金属であるスズの変質層６９を介して第１の電極３５ａと第２の電極３５ｂとを接合する。そのため、銅の変質層３（図７（ｂ）参照）を利用する第１実施形態と比較して低い温度で短時間で第１の電極３５ａと第２の電極３５ｂとを接合できるので、第１の電子部品３０と第２の電子部品４０が受けるダメージを更に低減することができる。
【０１７０】
なお、本実施形態は上記に限定されない。上記では、第１の電極３５ａと第２の電極３５ｂの両方にスズ層６６を形成したが、これらの電極の一方のみにスズ層６６を形成するようにしてもよい。
【０１７１】
以上の実施形態に関し、更に以下の付記を開示する。
【０１７２】
（付記１）  第１の電子部品の第１の電極の上面を有機酸に曝す工程と、
有機酸に曝した前記第１の電極の前記上面に紫外線を照射する工程と、
前記第１の電極と、第２の電子部品の第２の電極とを加熱しながら互いに押圧して接合する工程と、
を有することを特徴とする電子装置の製造方法。
【０１７３】
（付記２）  前記第２の電極の上面を前記有機酸に曝す工程と、
前記有機酸に曝した前記第２の電極の上面に紫外線を照射する工程とを更に有することを特徴とする付記１に記載の電子装置の製造方法。
【０１７４】
（付記３）  前記第１の電極と前記第２の電極とを接合する工程の前に、前記第１の電子部品と前記第２の電子部品とを仮止め材により仮止めする工程を更に有することを特徴とする付記１又は付記２に記載の電子装置の製造方法。
【０１７５】
（付記４）  前記仮止め材として、前記第１の電極と前記第２の電極とを接合する工程における熱で揮発、溶融、又は分解する材料を使用することを特徴とする付記３に記載の電子装置の製造方法。
【０１７６】
（付記５）  前記有機酸に曝す工程の前に、前記第１の電極の前記上面を熱酸化する工程を更に有することを特徴とする付記１乃至付記４のいずれかに記載の電子装置の製造方法。
【０１７７】
（付記６）  前記第１の電極と前記第２の電極とを接合する工程は、酸素を排除した雰囲気中、又は有機酸を含む雰囲気中で行われることを特徴とする付記１乃至付記５のいずれかに記載の電子装置の製造方法。
【０１７８】
（付記７）  前記第１の電極と第２の電極とを接合する工程の前に、前記第１の電極と前記第２の電極の少なくとも一方の上面を紫外線又は酸素プラズマに曝す工程を更に有することを特徴とする付記１乃至付記６のいずれかに記載の電子装置の製造方法。
【０１７９】
（付記８）  前記第１の電極と第２の電極とを接合する工程において、前記紫外線の照射によって前記第１の電極の前記上面に形成された変質層の再結晶温度よりも高い温度に、前記第１の電極と前記第２の電極とを加熱することを特徴とする付記１乃至付記７のいずれかに記載の電子装置の製造方法。
【０１８０】
（付記９）  前記第１の電極の上面を有機酸に曝す工程の前に、該上面に切削加工を施す工程を更に有することを特徴とする付記１乃至付記８のいずれかに記載の電子装置の製造方法。
【０１８１】
（付記１０）  第１の電極を備えた第１の電子部品と、
前記第１の電極と接合した第２の電極を備えた第２の電子部品とを備え、
前記第１の電極と前記第２の電極との間に結晶層が形成されたことを特徴とする電子装置。
【０１８２】
（付記１１）  前記結晶層における結晶粒の平均直径は、前記第１の電極と前記第２の電極の各々の結晶粒の平均直径よりも小さいことを特徴とする付記１０に記載の電子装置。
【０１８３】
（付記１２）  前記第１の電極、前記第２の電極、及び前記結晶層の各々の材料は同一であることを特徴とする付記１０又は付記１１に記載の電子装置。
【０１８４】
（付記１３）  前記材料は銅であることを特徴とする付記１２に記載の電子装置。
【０１８５】
（付記１４）  チャンバーと、
前記チャンバー内に設けられ、電極を有する電子部品を載置するステージと、
前記チャンバー内に設けられ、前記電極に紫外線を照射する紫外線ランプとを備え、
前記紫外線ランプが、前記電極の上面に前記紫外線が照射される位置に設けられたことを特徴とする電子装置の製造装置。
【０１８６】
（付記１５）  第１の電子部品が備える第１の電極と、第２の電子部品が備える第２の電極の少なくとも一方の表面の酸化膜を除去する第１のチャンバーと、
前記第１のチャンバーに連結され、前記第１の電極と前記第２の電極の少なくとも一方に紫外線を照射する第２のチャンバーと、
前記第２のチャンバーに連結され、前記第１の電極と前記第２の電極とを位置合わせするボンダーと、
前記ボンダーに連結され、前記第１の電子部品と前記第２の電子部品とを加熱しながら互いに押圧する第３のチャンバーと、
を有することを特徴とする電子装置の製造装置。
【符号の説明】
【０１８７】
１、６７…自然酸化膜、２、６、６８…有機酸金属膜、３、７、６９、７３…変質層、３ｘ…結晶層、３ｙ…結晶粒、５…熱酸化膜、２０、５０、８０…電子装置の製造装置、２１…第１のチャンバー、２１ａ、２９ｄ、５１ａ、５３ａ…ガス導入口、２１ｂ、２４ａ、２９ｅ、２６ｅ、５１ｂ、５２ａ、５３ｂ…ガス排出口、２１ｃ、２４ｃ、２６ｃ、２９ｆ、５５、８１ｃ…ステージ、２２…有機酸供給部、２２ａ…ボンベ、２２ｂ…容器、２２ｃ…有機酸、２３ａ〜２３ｃ…搬送部、２４…第２のチャンバー、２４ｂ、２９ａ、５６…紫外線ランプ、２５…フリップチップボンダー、２６…第３のチャンバー、２６ａ、５７…プレス部、２６ｂ、５８…プレス板、２９…チャンバー、２９ｂ…収容部、２９ｃ…窓、３０…第１の電子部品、３１…第１のシリコン基材、３２…第２のシリコン基材、３３ａ、３３ｂ…第１及び第２のパッシベーション膜、３４ａ、３４ｂ…第１及び第２の電極パッド、３５ａ…第１の電極、３５ｂ…第２の電極、３６…結晶粒、４０…第２の電子部品、５１、５２…第１及び第２のチャンバー、５３…連絡部、５４…搬送レール、６６…スズ層、６６ａ…金属間化合物層、７０…ダイヤモンドバイト。
【図１】
0006011074.tif 000002
【図２】
0006011074.tif 000003
【図３】
0006011074.tif 000004
【図４】
0006011074.tif 000005
【図５】
0006011074.tif 000006
【図６】
0006011074.tif 000007
【図７】
0006011074.tif 000008
【図８】
0006011074.tif 000009
【図９】
0006011074.tif 000010
【図１０】
0006011074.tif 000011
【図１１】
0006011074.tif 000012
【図１２】
0006011074.tif 000013
【図１３】
0006011074.tif 000014
【図１４】
0006011074.tif 000015
【図１５】
0006011074.tif 000016
【図１６】
0006011074.tif 000017
【図１７】
0006011074.tif 000018
【図１８】
0006011074.tif 000019
【図１９】
0006011074.tif 000020